FR 3004447 A1 20141017 FR 1353442 A 20130416 La présente invention concerne un produit liquide pour le durcissement, la consolidation et la protection contre les taches et les infiltrations d'eau de surfaces minérales, par exemple en pierre naturelle, en béton, en enduits, en terre cuite, en carrelages poreux ou en brique. On sait que le silicate de potassium, le fluorosilicate de magnésium et le silicate de méthyle ont été utilisés pour durcir les pierres. De même, d'autres composés, tels que le silicate de sodium, des sels de lithium et de strontium (voir US 2011/0197789) ou des combinaisons de ces composés (voir US2011/023239) ont prouvé leur efficacité pour durcir les surfaces, notamment les surfaces en béton et en ciment. Certains de ces produits, en particulier ceux à base de sels de lithium ou de strontium, sont plus spécifiquement utilisés comme produits de cure du béton pour permettre un meilleur séchage des chapes de béton dans le but de limiter les fissurations et le faïençage. En revanche, ces produits de durcissement ne permettent qu'une faible protection hydrophobe. Aussi, pour augmenter la protection hydrophobe des surfaces minérales, il est nécessaire d'appliquer, après le durcisseur, un second produit d'imprégnation à base de composés acryliques ou silicones. Cela implique le passage de plusieurs couches et des attentes de séchage entre elles. De plus, la plupart de ces formulations donnent un effet mouillé aux surfaces traitées et sont en phase solvant. La présente invention a pour objet de permettre, à la fois, un durcissement et une consolidation, non plus seulement de surface, mais en profondeur des surfaces minérales et d'apporter, de plus, de nouvelles propriétés de protection hydrophobe et anti-taches, tout en étant invisible. A cette fin, selon l'invention, le produit liquide pour le durcissement et la protection de surfaces minérales est remarquable en ce qu'il comporte, pour 100 g de produit : - de 30 à 50 g de silicate d'éthyle, - de 3 à 20 g de résines fluorées, - de 30 à 50 g d'un agent pénétrant hydrophobe. Le demandeur a en effet trouvé qu'en associant du silicate d'éthyle et des résines fluorées, il obtenait un produit apte à exercer, à la fois, une action de durcissement et une action hydrofuge. De plus, grâce à l'agent pénétrant hydrophobe, le silicate d'éthyle et les résines fluorées sont entraînés en profondeur dans la matière minérale. Le produit pénètre au coeur de la matière minérale et peut alors exercer son action de durcissement et de protection hydrophobe et anti-taches non seulement en surface, mais également en profondeur. Les phénomènes de désagrégement et d'efflorescence sont alors limités, réduisant, par conséquent, l'usure de la surface et la production de poussière. La pénétration du produit dans la matière réduit la porosité, ce qui limite les remontées capillaires remédiant aux problèmes d'humidité, notamment dans les travaux souterrains. Ainsi, les supports poreux ou même faiblement poreux, tels que la pierre, la brique, le carrelage et les enduits à base de ciment sont ainsi protégés contre les taches et les salissures en plus d'être durcis et consolidés. De plus, il a été observé que la protection apportée par le produit selon l'invention est invisible après séchage et sans aucun « effet mouillé » de la surface traitée. De préférence, le silicate d'éthyle est le silicate de méthyle et l'agent pénétrant hydrophobe est le silane pur. Les résines fluorées peuvent être, par exemple, à base de méthacrylate fluoré. De façon avantageuse, le produit conforme à la présente invention ne contient pas de solvant de sorte que l'efficacité du produit est excellente. L'absence de solvant permet également de réduire le temps de séchage. Ainsi, grâce à la présente invention, on obtient un produit durcisseur et consolidateur en surface et en profondeur. Ce produit peut être appliqué sur un grand nombre de surfaces minérales et leur apporte, une fois traitées, des propriétés anti-poussière, hydrofuges et oléofuges. L'ensemble de ces propriétés est obtenu avec l'application d'un seul produit, évitant le passage de plusieurs produits avec un séchage et une attente entre chaque passage. Cela limite également les risques d'incompatibilité entre les différents produits. On obtient ainsi un gain de temps et de productivité très important dans le domaine du bâtiment et de la construction. Le produit selon l'invention peut être appliqué non seulement sur des surfaces en béton, sec ou humide, mais également sur d'autres surfaces telles que la pierre naturelle, les enduits, la terre cuite, les carrelages poreux ou la brique. Il peut être utilisé, aussi bien pour la restauration des ouvrages anciens, que pour les constructions neuves. REVENDICATIONS1- Produit liquide pour le durcissement et la protection de surfaces minérales caractérisé en ce qu'il comporte, pour 100 g de produit : - de 30 à 50 g de silicate d'éthyle, - de 3 à 20 g de résines fluorées, - de 30 à 50 g d'agent pénétrant hydrophobe. 10 2- Produit selon l'une des revendications 1 à 3, caractérisé en ce que l'agent pénétrant hydrophobe est du silane pur. 3- Produit selon la revendication 1, 15 caractérisé en ce que le silicate d'éthyle est du silicate de méthyle. 4- Produit selon l'une des revendications 1 ou 2, caractérisé en ce que les résines fluorées sont à base de méthacrylate fluoré. 20 25